(57)【要約】１−ブテンポリマー組成物であり、ａ）  アイソタクチック１−ブテンポリマーであって、下記の特徴：  ｉ）９０％を超える、１３Ｃ−ＮＭＲにより測定したアイソタクチックペンタド（ｍｍｍｍ）；  ｉｉ）９０℃を超える融点（ＴｍＩＩ）；および  ｉｉｉ）０．５ｄｌ／ｇ〜５．０ｄｌ／ｇからなる、１３５℃のテトラヒドロナフタレン（ＴＨＮ）中で測定した極限粘度を有する上記ポリマーを１０重量％〜９０重量％；ならびにｂ）  １−ブテンと少なくともＣ８〜Ｃ１２アルファオレフィン誘導単位とのコポリマーであって、０モル％〜１０モル％のプロピレンもしくはペンテン誘導単位を含有、および／または０モル％〜５モル％のエチレン誘導単位を含有し、Ｃ８〜Ｃ１２アルファオレフィン誘導単位の含量が４．０モル％よりも高く２０．０モル％よりも低い前記コポリマーであって、下記の特徴；  ｉ）１３ＣＮＭＲにより、アイソタクチックペンタドｍｍｍｍが９０％以上；ペンタド（ｍｍｒｒ＋ｍｒｒｍ）が４よりも低く、そしてペンタドｒｍｍｒが検出できない；  ｉｉ）０．８ｄｌ／ｇ〜５．０ｄｌ／ｇからなる、１３５℃のテトラヒドロナフタレン中で測定した極限粘度（ＩＶ）  ｉｉｉ）ＤＳＣにより測定した融点（ＴｍＩ）およびＣ８〜Ｃ１２アルファオレフィン含量が次の関係：ＴｍＩ＜１３０×Ｃ−０．３（式中、ＣはＣ８〜Ｃ１２アルファオレフィン誘導単位のモル含量であり、ＴｍＩは第１融解転移における最大溶融ピークであり；そうでなければ融点ＴｍＩは検出できない）を満たす；を有する前記コポリマー９０重量％〜１０重量％を含む前記１−ブテンポリマー組成物。【特許請求の範囲】
【請求項１】
１−ブテンポリマー組成物であり、当該組成物は、
ａ）  アイソタクチック１−ブテンホモポリマーまたは１−ブテンと０〜３モル％のエチレン誘導単位を含有するエチレンとのコポリマーおよび/または１−ブテンと０〜１５モル％のプロピレン誘導単位を含有するプロピレンとのコポリマーであって、下記の特徴：
ｉ）９０％を超える、１３Ｃ−ＮＭＲにより測定したアイソタクチックペンタド（ｍｍｍｍ）；
ｉｉ）９０℃を超える融点（ＴｍＩＩ）；および
ｉｉｉ）０．５ｄｌ／ｇ〜５．０ｄｌ／ｇからなる、１３５℃のテトラヒドロナフタレン（ＴＨＮ）中で測定した極限粘度
を有する上記ホモポリマーまたはコポリマーを１０重量％〜９０重量％；ならびに
ｂ）  １−ブテンと少なくともＣ８〜Ｃ１２アルファ−オレフィン誘導単位とのコポリマーであって、０モル％〜１０モル％のプロピレンもしくはペンテン誘導単位を含有、および／または０モル％〜５モル％のエチレン誘導単位を含有し、Ｃ８〜Ｃ１２アルファ−オレフィン誘導単位の含量が４．０モル％よりも高く２０．０モル％よりも低い前記コポリマーであって、下記の特徴；
ｉ）１３ＣＮＭＲにより、アイソタクチックペンタドｍｍｍｍが９０％以上；ペンタド（ｍｍｒｒ＋ｍｒｒｍ）が４よりも低く、そしてペンタドｒｍｍｒが検出できない；
ｉｉ）０．８ｄｌ／ｇ〜５．０ｄｌ／ｇからなる、１３５℃のテトラヒドロナフタレン中で測定した極限粘度（ＩＶ）
ｉｉｉ）ＤＳＣにより測定した融点（ＴｍＩ）およびＣ８〜Ｃ１２アルファオレフィン含量が次の関係：
ＴｍＩ＜１３０×Ｃ−０．３（式中、ＣはＣ８〜Ｃ１２アルファオレフィン誘導単位のモル含量であり、ＴｍＩは、室温で２０００バールのオートクレーブ中で１０分間エージングし、次いで、少なくとも２０時間２３℃でエージングした圧縮成型プラークを用いてＤＳＣにより測定して第１融解転移における最大溶融ピークであり；そうでなければ融点ＴｍＩは検出できない）を満たす；
を有する前記コポリマー９０重量％〜１０重量％
を含む前記１−ブテンポリマー組成物。
【請求項２】
Ｃ８−Ｃ１２アルファーオレフィンが１−オクテンである、請求項１に記載の１−ブテンポリマー組成物。
【請求項３】
１−ブテンポリマー組成物の１００％変形永久伸び（％）は、得られる組成物について同じ種類および量のコモノマー内容を有する１−ブテンコポリマーの１００％変形永久伸び（％）よりも低い、請求項１〜２のいずれかに記載の１−ブテンポリマー組成物。
【請求項４】
１−ブテンポリマー組成物の１００％変形永久伸び（％）は、得られる組成物について同じ種類および量のコモノマー内容を有する１−ブテンコポリマーの１００％変形永久伸び（％）よりも２０％低い、請求項１〜３のいずれかに記載の１−ブテンポリマー組成物。
【請求項５】
成分ａ）の融点（ＴｍＩＩ）が９２℃を超える、請求項１〜４のいずれかに記載の１−ブテンポリマー組成物。
【請求項６】
成分ｂ）は、１−ブテンと少なくともＣ８−Ｃ１２アルファ−オレフィン誘導単位、好ましくは、少なくとも１−オクテン誘導単位とのコポリマーであり、０モル％〜２モル％のプロピレンもしくはペンテン誘導単位を含有し、８モル％よりも高く２０モル％よりも低いＣ８−Ｃ１２アルファ−オレフィン誘導単位の含量を有し、さらに下記の特徴、
ｉｖ）第２溶融走査において融点ＴｍＩＩが検出できない；
ｖ）ＤＭＴＡで測定した引張係数（ＴＭ）（ＭＰａ）およびコモノマー含量が次の関係：
ＴＭ＜−１４ｘＣ＋２００（式中、ＣはＣ８−Ｃ１２アルファ−オレフィン誘導単位のモル含量である）を満たし；
ｖｉ）１００％変形時の永久伸びが５５％よりも低い
特徴を有する、請求項１〜５のいずれかに記載の１−ブテンポリマー組成物。
【請求項７】
前記特徴ｖ）において、該関係が：ＴＭ＜−１３ｘＣ＋１８０  である、請求項６に記載の１−ブテンポリマー組成物。
【請求項８】
前記成分ａ）が２０重量％〜８０重量％であり、成分ｂ）が８０重量％〜２０重量％である、請求項１〜７のいずれかに記載の１−ブテンポリマー組成物。
【請求項９】
成分ａ）が、好ましくは、９２％を超える、１３ＣＮＭＲにより測定したアイソタクチックペンタド（ｍｍｍｍ）を有する、請求項１〜８のいずれかに記載の１−ブテンポリマー組成物。
【発明の詳細な説明】
【発明の詳細な説明】
【０００１】
本発明は、１−ブテンホモポリマーまたは１−ブテン−エチレンもしくは１−ブテン−プロピレンコポリマー類ならびに１−ブテンとより高級の線状アルファオレフィン類、例えば、１−オクテンもしくは１−デセン等とのコポリマー類を含む組成物に関する。得られるブレンドは改良した熱特性および弾性を有する。
【０００２】
ブテン−１系ポリマー類は、当業界で周知であり、それらの高い耐圧性、耐クリープ性、衝撃強度および可撓性のため、幾つかの高需要最終用途における応用を見出してきた。これらの特性は、コモノマーの使用により改質することができる。特に、より高含量のコモノマーを有するブテン−１コモノマーは、プラスチック物質のシール強度、可撓性および軟質性のような特定の特性を調節するために、例えば、他のポリオレフィンもしくはポリマー製品とのブレンドの成分として使用することができる。
【０００３】
ＥＰ第１８６２８７号公報は、５０モル％〜９９モル％の１−ブテンを含むランダム１−ブテンコポリマー類に関する。これらのコポリマーは、非常に広範囲の特性を持つと記載されている。特に、融点は、使用するコモノマーの種類と量に依存して３０〜１２０℃の範囲に及ぶ。当該公報は、その１−ブテンコポリマー類は、ポリ−１−ブテンのような別の熱可塑性樹脂と混合して使用できると一般的に記載する。
【０００４】
ＥＰ第１２６０５２５号公報は、幾つかある特徴の中でとりわけ、立体規則性指数（ｍｍｍｍ）／ｍｍｒｒ＋ｒｍｍｒが最大で２０の特徴を示す１−ブテンコポリマー類に関する。本発明のポリマー類はこの特徴を有しない。当該公報は、これらのコポリマー類を使用できる組成物にも関する。
【発明の概要】
【０００５】
発明者は、１−ブテンと１−オクテンまたはそれより高級のアルファオレフィン類との少なくとも１種のコポリマーおよび１−ブテン系ポリマーを含む組成物が単一成分の良好な熱特性および弾性特性を有することを見出した。
【０００６】
本発明の目的は１−ブテンポリマー組成物であり、当該組成物は、
ａ）  アイソタクチック１−ブテンホモポリマーまたは１−ブテンと０〜３モル％のエチレン誘導単位を含有するエチレンとのコポリマーおよび/または１−ブテンと０〜１５モル％のプロピレン誘導単位を含有するプロピレンとのコポリマーであって、下記の特徴：
ｉ）９０％を超える、１３Ｃ−ＮＭＲにより測定したアイソタクチックペンタド（ｍｍｍｍ）；
ｉｉ）９０℃を超える融点（ＴｍＩＩ）；および
ｉｉｉ）０．５ｄｌ／ｇ〜５．０ｄｌ／ｇからなる、１３５℃のテトラヒドロナフタレン（ＴＨＮ）中で測定した極限粘度
を有する上記ホモポリマーまたはコポリマーを１０重量％〜９０重量％；ならびに
ｂ）  １−ブテンと少なくともＣ８〜Ｃ１２アルファ−オレフィン誘導単位、好ましくは、少なくとも１−オクテン誘導単位とのコポリマーであって、０モル％〜１０モル％のプロピレンもしくはペンテン誘導単位を含有、および／または０モル％〜５モル％のエチレン誘導単位を含有し、Ｃ８〜Ｃ１２アルファ−オレフィン誘導単位の含量が４．０モル％よりも高く２０．０モル％よりも低い前記コポリマーであって、下記の特徴；
ｉ）１３ＣＮＭＲにより、アイソタクチックペンタドｍｍｍｍが９０％以上；ペンタド（ｍｍｒｒ＋ｍｒｒｍ）が４よりも低く、そしてペンタドｒｍｍｒが検出できない；
ｉｉ）０．８ｄｌ／ｇ〜５．０ｄｌ／ｇ：好ましくは、０．９ｄｌ／ｇ〜３．０ｄｌ／ｇからなる、１３５℃のテトラヒドロナフタレン中で測定した極限粘度（ＩＶ）
ｉｉｉ）ＤＳＣにより測定した融点（ＴｍＩ）およびＣ８〜Ｃ１２アルファオレフィン含量が次の関係：  ＴｍＩ＜１３０×Ｃ−０．３（式中、ＣはＣ８〜Ｃ１２アルファオレフィン誘導単位のモル含量であり、ＴｍＩは、室温で２０００バールのオートクレーブ中で１０分間エージングし、次いで、少なくとも２０時間２３℃でエージングした圧縮成型プラークを用いてＤＳＣにより測定して、第１融解転移における最大溶融ピークであり；そうでなければ融点ＴｍＩは検出できない）を満たす；
を有する前記コポリマー９０重量％〜１０重量％
を含む１−ブテンポリマー組成物である。
【０００７】
好ましくは、前記１−ブテンポリマー組成物の１００％変形永久伸び（％）は、得られる組成物について同じ種類および量のコモノマー内容を有する１−ブテンコポリマーの１００％変形永久伸びよりも低く、好ましくは、前記１−ブテンポリマー組成物の１００％変形永久伸びは、得られる組成物について同じ種類および量のコモノマー内容を有する１−ブテンコポリマーの１００％変形永久伸びよりも２０％低く、より好ましくは、前記１−ブテンポリマー組成物の１００％変形永久伸びは、得られる組成物について同じ種類および量のコモノマー内容を有する１−ブテンコポリマーの１００％変形永久伸びよりも５０％低い。
【０００８】
本発明の目的のため、組成物およびブレンドという用語は、少なくとも２種のポリマーの混合物を示すことと同じ意味で使用する。
アイソタクチック１−ブテン系成分ａ）は、１−ブテンのアイソタクチックホモポリマーまたは１−ブテンと０〜５モル％、好ましくは、０．２〜２モル％のエチレン誘導単位を含有するエチレンとおよび０〜１５モル％、好ましくは、０．２〜５モル％のプロピレン誘導単位を含有するプロピレンとのコポリマーである。
【０００９】
成分ａ）は、好ましくは、１３ＣＮＭＲにより測定したアイソタクチックペンタド（ｍｍｍｍ）が９２％を超え；より好ましくは、９５％を超える。成分ａ）の融点（ＴｍＩＩ）は、好ましくは、９２℃を超え；より好ましくは、９５℃を超え；さらにより好ましくは、１００℃を超える。１３５℃でテトラヒドロナフタレン（ＴＨＮ）中で測定した極限粘度（ＩＶ）は、０．５ｄｌ／ｇ〜４．０ｄｌ／ｇ；好ましくは、それは１．０ｄｌ／ｇ〜３．０ｄｌ／ｇである。
【００１０】
本発明では、成分ａ）として有用なアイソタクチック１−ブテン系ポリマーは、ＭｇＣｌ２に担持されたチタン系触媒系を使用することにより、または、例えば、メタロセン系触媒系のようなシングルサイト系触媒系を使用することにより得ることができる。この種のポリマー類を得るのに有用なプロセスは、例えば、ＷＯ９９／４５０４３号；ＷＯ０３／０９９８８３号；ＥＰ１７２９６１号；ＷＯ０２／１００９０８号；ＷＯ０２／１００９０９号；ＷＯ０３／０１４１０７号およびＷＯ２００４／０９９２６９号各公報に記載されている。
【００１１】
１−ブテン成分ｂ）のコポリマー類は、好ましくは、アイソタクチックペンタドｍｍｍｍが９２％より高く、さらにより好ましくは、ｍｍｍｍが９５％より高い。高いアイソタクチック性は、アタクチックポリマー類またはアイソタクチック性の低いポリマー類の固有の粘着性を回避する。
【００１２】
好ましくは、存在するとき、ＤＳＣにより測定した融点（ＴｍＩ）とＣ８−Ｃ１２アルファ−オレフィン含量とは次の関係を満たす。すなわち、ＴｍＩ＜１３０ｘＣ−０．３５、より好ましくは、ＴｍＩ＜１３０ｘＣ−０．４である。
【００１３】
好適な実施態様では、成分ｂ）は、１−ブテンと少なくともＣ８−Ｃ１２アルファ−オレフィン誘導単位、好ましくは、少なくとも１−オクテン誘導単位とのコポリマーであり、０モル％〜２モル％のプロピレンもしくはペンテン誘導単位を含有し、８モル％よりも高く２０モル％よりも低い、好ましくは、８〜１２モル％のＣ８−Ｃ１２アルファ−オレフィン誘導単位の含量を有し、下記の特徴、すなわち
ｉｖ）第２溶融走査において融点ＴｍＩＩが検出できない；
ｖ）ＤＭＴＡで測定した引張係数（ＴＭ）（ＭＰａ）およびコモノマー含量が次の関係：
ＴＭ＜−１４ｘＣ＋２００（式中、ＣはＣ８−Ｃ１２アルファ−オレフィン誘導単位のモル含量である）を満たし；
ｖｉ）１００％変形時の永久伸びが５５％よりも低く、好ましくは、５０％より低い
特徴を有する。
【００１４】
好ましくは、特徴ｖ）において前記関係がＴＭ＜−１３ｘＣ＋１８０、さらにより好ましくは、該関係がＴＭ＜−１２ｘＣ＋１５０である。
成分ｂ）のコモノマーとして使用されるＣ８−Ｃ１２アルファ−オレフィンの例は、１−オクテン、１−デセン、１−ドデセンである。好ましくは、１−デセンおよび１−オクテンを使用する。
【００１５】
好ましくは、１−ブテンポリマー組成物において、成分ａ）は２０重量％〜８０重量％の範囲であり、成分ｂ）は８０重量％〜２０重量％の範囲であり；より好ましくは、成分ａ）は３０重量％〜７０重量％の範囲であり、成分ｂ）は７０重量％〜３０重量％の範囲である。下記の組成物も可能である。すなわち、
【００１６】
【表１】
2011515518.tif 000002
【００１７】
本発明の組成物は、単独でとった成分ａ）および成分ｂ）双方に関して、改良した特性を示す。特に、本発明の組成物は、２成分のモジュラスの秤量平均に等しいモジュラスを有するが、より高い融点の成分の融点に非常に接近した融点を持つ物質をもたらす。結果として、該ブレンドは、改良した熱安定性および弾性特性を示す。
【００１８】
本発明のコポリマー類の成分ｂ）は、メタロセン系触媒系を使用することにより製造され、ここで、メタロセン化合物は特定の置換パターンを有する。したがって、本発明の目的の１−ブテンＣ８−Ｃ１２アルファ−オレフィンコポリマーは、重合条件下、１−ブテンと少なくとも１種のＣ８−Ｃ１２アルファ−オレフィンと、場合により、プロピレンもしくはペンテンとを、触媒系の存在下で接触させることにより得ることができる。当該触媒系は、
（Ａ）立体剛性（Stereorigid）メタロセン化合物；
（Ｂ）アルモキサンまたはアルキルメタロセンカチオンを形成できる化合物；および、場合により、
（Ｃ）有機アルミニウム化合物
を接触させることにより得ることができる。
【００１９】
好ましくは、立体剛性メタロセン化合物は、下記の式（Ｉ）：
【００２０】
【化１】
2011515518.tif 000003
【００２１】
[式中、Ｍは４族に属する遷移金属から選択される遷移金属原子；好ましくは、Ｍはジルコニウムであり；Ｘは各々等しいか異なり、水素原子、ハロゲン原子、Ｒ、ＯＲ、ＯＲ’Ｏ、ＯＳＯ２ＣＦ３、ＯＣＯＲ、ＳＲ、ＮＲ２もしくはＰＲ２基（式中、Ｒは線状もしくは分岐した、飽和もしくは不飽和Ｃ１−Ｃ２０−アルキル、Ｃ３−Ｃ２０−シクロアルキル、Ｃ６−Ｃ２０−アリール、Ｃ７−Ｃ２０−アルキルアリールまたはＣ７−Ｃ２０−アリールアルキル基であり、場合により、元素の周期表の１３〜１７族に属するヘテロ原子を含有することができ；そしてＲ’はＣ１−Ｃ２０−アルキリデン、Ｃ６−Ｃ２０−アリーリデン、Ｃ７−Ｃ２０−アルキルアリーリデン、またはＣ７−Ｃ２０−アリールアルキリデン基であり;好ましくは、Ｘは水素原子、ハロゲン原子、ＯＲ’ＯもしくはＲ基であり、より好ましくは、Ｘは塩素もしくはメチル基であり；Ｒ１、Ｒ２、Ｒ５、Ｒ６、Ｒ７、Ｒ８およびＲ９は、互いに等しいか異なり、水素原子、または線状もしくは分岐した、飽和もしくは不飽和Ｃ１−Ｃ２０−アルキル、Ｃ３−Ｃ２０−シクロアルキル、Ｃ６−Ｃ２０−アリール、Ｃ７−Ｃ２０−アルキルアリールまたはＣ７−Ｃ２０−アリールアルキル基であり、場合により、元素の周期表の１３〜１７族に属するヘテロ原子を含有することができ；あるいはＲ５およびＲ６、および/またはＲ８およびＲ９は、場合により、飽和もしくは不飽和の５もしくは６員環を形成でき、当該環は置換基としてＣ１−Ｃ２０−アルキル基を有することができ；ただし、Ｒ６もしくはＲ７の少なくとも一つは、線状もしくは分岐状、飽和もしくは不飽和Ｃ１−Ｃ２０−アルキル基であり、場合により、元素の周期表の１３〜１７族に属するヘテロ原子を含有することができ；好ましくは、Ｃ１−Ｃ１０−アルキル基であり；好ましくは、Ｒ１、Ｒ２は同一であり、Ｃ１−Ｃ１０−アルキル基であり、場合により、１個以上のケイ素原子を含有し；より好ましくは、Ｒ１およびＲ２はメチル基であり；Ｒ８およびＲ９は、互いに等しいか異なり、好ましくは、Ｃ１−Ｃ１０−アルキル基もしくはＣ６−Ｃ２０−アリール基であり；より好ましくは、それらはメチル基であり；Ｒ５は、好ましくは、水素原子もしくはメチル基であり;あるいは、Ｒ６と結合して飽和もしくは不飽和の５もしくは６員環を形成でき、当該環は置換基としてＣ１−Ｃ２０−アルキル基を有することができ; Ｒ６は、好ましくは、水素原子もしくはメチル、エチルもしくはイソプロピル基であり;あるいは、それは、上述したように、Ｒ５と結合して飽和もしくは不飽和の５もしくは６員環を形成でき；Ｒ７は、好ましくは、線状もしくは分岐状、飽和もしくは不飽和Ｃ１−Ｃ２０−アルキル基であり、場合により、元素の周期表の１３〜１７族に属するヘテロ原子を含有することができ；好ましくは、Ｃ１−Ｃ１０−アルキル基であり；より好ましくは、Ｒ７はメチルもしくはエチル基であり、そうでなければ、Ｒ６が水素原子と異なるとき、Ｒ７は、好ましくは、水素原子であり;Ｒ３およびＲ４は、互いに等しいか異なり、線状もしくは分岐状、飽和もしくは不飽和Ｃ１−Ｃ２０−アルキル基であり、場合により、元素の周期表の１３〜１７族に属するヘテロ原子を含���することができ；好ましくは、Ｒ３およびＲ４は互いに等しいか異なり、Ｃ１−Ｃ１０アルキル基であり；より好ましくは、Ｒ３はメチル、もしくはエチル基であり；そしてＲ４はメチル、エチルもしくはイソプロピル基である。]に属し;（Ａ）アルモキサンまたはアルキルメタロセンカチオンを形成できる化合物；および、場合により、（Ｂ）有機アルミニウム化合物である。
【００２２】
好ましくは、式（Ｉ）の化合物は、式（Ｉａ）または（Ｉｂ）：
【００２３】
【化２】
2011515518.tif 000004
【００２４】
（式中、Ｍ、Ｘ、Ｒ１、Ｒ２、Ｒ５、Ｒ６、Ｒ８およびＲ９は上述の通りであり；Ｒ３は、線状もしくは分岐状、飽和もしくは不飽和Ｃ１−Ｃ２０−アルキル基、場合により、元素の周期表の１３〜１７族に属するヘテロ原子を含有することができ；好ましくは、Ｒ３はＣ１−Ｃ１０−アルキル基であり;より好ましくは、Ｒ３はメチル、もしくはエチル基である。）を有する。
【００２５】
成分Ｂ）として使用するアルモキサン類は、水と式ＨｊＡｌＵ３−ｊもしくはＨｊＡｌ２Ｕ６−ｊの有機アルミニウム化合物（式中、Ｕ置換基は、同一もしくは異なり、水素原子、ハロゲン原子、Ｃ１−Ｃ２０−アルキル、Ｃ３−Ｃ２０−シクロアルキル、Ｃ６−Ｃ２０−アリール、Ｃ７−Ｃ２０−アルキルアリールまたはＣ７−Ｃ２０−アリールアルキル基であり、場合により、ケイ素もしくはゲルマニウム原子を含有でき、ただし、少なくとも一つのＵはハロゲンと異なり、ｊは０〜１の範囲であり、整数でない数も含む。）と反応させることにおり得ることができる。この反応では、Ａｌ／水のモル比は、好ましくは、１：１〜１００：１である。アルミニウムおよびメタロセンの金属間のモル比は一般に、約１０：１〜約２００００：１、好ましくは、約１００：１〜約５０００：１である。本発明では、触媒に使用するアルモキサン類は、線状、分岐状または環状化合物であると考えられ、当該化合物類は少なくとも次の種類の少なくとも一つの基：
【００２６】
【化３】
2011515518.tif 000005
【００２７】
（式中、置換基Ｕは同一もしくは異なり、上述の通りである。）を含有する。
特に、式：
【００２８】
【化４】
2011515518.tif 000006
【００２９】
のアルモキサン類を線状化合物の場合に使用でき、式中、ｎ１は０または１〜４０の整数であり、Ｕは上述の通りであり、あるいは、式：
【００３０】
【化５】
2011515518.tif 000007
【００３１】
のアルモキサン類を環状化合物の場合に使用でき、式中、ｎ２は２〜４０の整数であり、Ｕ置換基は上述の通りである。本発明で使用するのに適切なアルモキサン類の例は、メチルアルモキサン（ＭＡＯ）、テトラ−（イソブチル）アルモキサン（ＴＩＢＡＯ）、テトラ−（２，４，４−トリメチル−ペンチル）アルモキサン（ＴＩＯＡＯ）、テトラ−（２，３−ジメチルブチル）アルモキサン（ＴＤＭＢＡＯ）およびテトラ−（２，３，３−トリメチルブチル）アルモキサン（ＴＴＭＢＡＯ）である。特に、興味ある触媒は、ＷＯ９９／２１８９９号およびＷＯ０１／２１６７４号各公報に記載されている触媒であり、アルキルおよびアリール基が特定の分岐パターンを示す。ＷＯ９９／２１８９９号およびＷＯ０１／２１６７４号各公報に記載されているアルミニウム化合物の非限定的例は：トリス（２，３，３−トリメチル−ブチル）アルミニウム、トリス（２，３−ジメチル−ヘキシル）アルミニウム、トリス（２，３−ジメチル−ブチル）アルミニウム、トリス（２，３−ジメチル−ペンチル）アルミニウム、トリス（２，３−ジメチル−ヘプチル）アルミニウム、トリス（２−メチル−３−エチル−ペンチル）アルミニウム、トリス（２−メチル−３−エチル−ヘキシル）アルミニウム、トリス（２−メチル−３−エチル−ヘプチル）アルミニウム、トリス（２−メチル−３−プロピル−ヘキシル）アルミニウム、トリス（２−エチル−３メチル−ブチル）アルミニウム、トリス（２−エチル−３メチル−ペンチル）アルミニウム、トリス（２，３−ジエチル−ペンチル）アルミニウム、トリス（２−プロピル−３−メチル−ブチル）アルミニウム、トリス（２−イソプロピル−３−メチル−ブチル）アルミニウム、トリス（２−イソブチル−３−メチル−ペンチル）アルミニウム、トリス（２，３，３−トリメチル−ペンチル）アルミニウム、トリス（２，３，３−トリメチル−ヘキシル）アルミニウム、トリス（２−エチル−３，３−ジメチル−ブチル）アルミニウム、トリス（２−エチル−３，３−ジメチル−ペンチル）アルミニウム、トリス（２−イソプロピル−３，３−ジメチル−ブチル）アルミニウム、トリス（２−トリメチルシリル−プロピル）アルミニウム、トリス（２−メチル−３−フェニル−ブチル）アルミニウム、トリス（２−エチル−３−フェニル−ブチル）アルミニウム、トリス（２，３−ジメチル−３−フェニル−ブチル）アルミニウム、トリス（２−フェニル−プロピル）アルミニウム、トリス［２−（４−フルオロ−フェニル）−プロピル］アルミニウム、トリス［２−（４−クロロ−フェニル）−プロピル］アルミニウム、トリス［２−（３−イソプロピル−フェニル）−プロピル］アルミニウム、トリス（２−フェニル−ブチル）アルミニウム、トリス（３−メチル−２−フェニル−ブチル）アルミニウム、トリス（２−フェニル−ペンチル）アルミニウム、トリス［２−（ペンタフルオロフェニル）−プロピル］アルミニウム、トリス［２，２−ジフェニル−エチル］アルミニウムおよびトリス［２，フェニル２−メチル−プロピル］アルミニウム、ならびに、対応する化合物であり、ここで、ヒドロカルビル基の一つは水素原子で置換され、ヒドロカルビル基の一つまたは二つがイソブチル基で置換されているものである。
【００３２】
上述のアルミニウム化合物のうち、トリメチルアルミニウム（ＴＭＡ）、トリイソブチルアルミニウム（ＴＩＢＡＬ）、トリス（２，４，４−トリメチル−ペンチル）アルミニウム（ＴＩＯＡ）、トリス（２，３−ジメチルブチル）アルミニウム（ＴＤＭＢＡ）およびトリス（２，３，３−トリメチルブチル）アルミニウム（ＴＴＭＢＡ）が好適である。
【００３３】
アルキルメタロセンカチオンを形成できる化合物の非限定的例は、式Ｄ＋Ｅ−の化合物であり、式中、Ｄ＋はブレンステッド酸であり、プロトンを与え、式（Ｉ）のメタロセンのＸ置換基と不可逆反応でき、Ｅ−は相溶性アニオン（compatible anion）であり、２化合物の反応からもたらされる活性触媒種を安定化でき、オレフィンモノマーにより除かれ得るのに足る不安定性を有する。好ましくは、アニオンＥ−は１種以上のホウ素原子を含む。より好ましくは、アニオンＥ−は式ＢＡｒ４（−）のアニオンであり、式中、同一または異なることのできる置換基Ａｒは、フェニル、ペンタフルオロフェニルもしくはビス（トリフルオロメチル）フェニルのようなアリール基である。テトラキス−ペンタフルオロフェニルボレートはこれらの化合物中特に好適な例であり、ＷＯ９１／０２０１２号公報に記載されている。さらに、式ＢＡｒ３の化合物を都合良く使用できる。この種の化合物は、例えば、国際公開ＷＯ９２／００３３３号公報に記載されている。アルキルメタロセンカチオンを形成できるその他の化合物の例は、式ＢＡｒ３Ｐの化合物であり、式中、Ｐは置換もしくは無置換ピロール基である。これらの化合物はＷＯ０１／６２７６４号公報に記載されている。助触媒のその他の例は、ＥＰ７７５７０７号およびＤＥ１９９１７９８５号各公報に見出すことができる。ホウ素原子を含有する化合物は、ＤＥ−Ａ−１９９６２８１４号およびＤＥ−Ａ−１９９６２９１０号公報の記載にしたがって都合良く担持できる。ホウ素原子を含有する総てのこれらの化合物は、ホウ素およびメタロセンの金属間のモル比が約１：１〜約１０：１；好ましくは、１：１〜２：１；さらに好ましくは、約１：１で使用できる。
【００３４】
式Ｄ＋Ｅ−の化合物の非限定的例は：トリブチルアンモニウムテトラキスペンタフルオロフェニルアルミネート、トリブチルアンモニウムテトラキス（３，５−ビス（トリフルオロメチル）フェニル）ボレート、トリブチルアンモニウムテトラキス（４−フルオロフェニル）ボレート、Ｎ，Ｎ−ジメチルベンジルアンモニウム−テトラキスペンタフルオロフェニルボレート、Ｎ，Ｎ−ジメチルヘキシルアンモニウム−テトラキスペンタフルオロフェニルボレート、Ｎ，Ｎ−ジメチルアニリニウムテトラキス（ペンタフルオロフェニル）ボレート、Ｎ，Ｎ−ジメチルアニリニウムテトラキス（ペンタフルオロフェニル）アルミネート、ジ（プロピル）アンモニウムテトラキス（ペンタフルオロフェニル）ボレート、ジ（シクロヘキシル）アンモニウムテトラキス（ペンタフルオロフェニル）ボレート、トリフェニルカルベニウムテトラキス（ペンタフルオロフェニル）ボレート、トリフェニルカルベニウムテトラキス（ペンタフルオロフェニル）アルミネート、フェロセニウムテトラキス（ペンタフルオロフェニル）ボレート、フェロセニウムテトラキス（ペンタフルオロフェニル）アルミネート等である。
【００３５】
化合物（Ｃ）として使用する有機アルミニウム化合物は、上述の式ＨｊＡｌＵ３−ｊまたはＨｊＡｌ２Ｕ６−ｊからなる化合物である。本発明の触媒は、不活性担体に担持もできる。これは、メタロセン化合物Ａ）もしくはメタロセン化合物Ａ）と成分Ｂ）との反応生成物、もしくは成分Ｂ）および次いでメタロセン化合物を、不活性担体上、例えば、シリカ、アルミナ、Ａｌ−Ｓｉ、Ａｌ−Ｍｇ混合酸化物、ハロゲン化マグネシウム、スチレン／ジビニルベンゼンコポリマー類、ポリエチレンもしくはポリプロピレン等上に付着させることにより達成する。担持処理は、例えば、トルエン、ヘキサン、ペンタンもしくはプロパン等の炭化水素のような不活性溶媒中で、０℃〜１００℃の範囲の温度で行い、好ましくは、当該処理は２５℃〜９０℃の範囲の温度で行い、あるいは、当該処理を室温で行う。
【００３６】
使用できる担体の適切なタイプは、活性水素原子を有する基で官能化させた多孔性有機担体により構成されるタイプである。特に適切なものは、有機担体が部分的に架橋されたスチレンポリマーである。このタイプの担体は、欧州出願ＥＰ−６３３２７２号公報に記載されている。本発明で使用するのに特に適切な不活性担体の別の種類は、ポリオレフィン多孔性プレポリマー類、特にポリエチレンからなる担体である。
【００３７】
本発明で使用するための不活性担体のさらに別の適切な種類は、国際出願ＷＯ９５／３２９９５号公報に記載されているような多孔性ハロゲン化マグネシウムからなる担体である。
【００３８】
本発明では、１−ブテンとＣ８−Ｃ１２アルファ−オレフィン類との重合方法は、液相中で不活性炭化水素溶媒の存在下または不存在下で行うことができる。炭化水素溶媒は、トルエンのような芳香族、またはプロパン、ヘキサン、ヘプタン、イソブタンもしくはシクロヘキサンのような脂肪族のいずれかであることができる。好ましくは、本発明のコポリマー類は、溶液法により得られる、すなわち、ポリマーが反応媒体中で完全にまたは部分的に溶解している液相中で行われる方法である。
【００３９】
通例、重合温度は、一般的に、０℃〜＋２００℃、好ましくは、４０℃〜９０℃、より好ましくは５０℃〜８０℃である。重合圧力は、一般的に０．５〜１００バールである。重合温度が低いほど得られるポリマー類の得られる分子量が高くなる。
【００４０】
本発明の１−ブテン目的組成物は、成分ａ）および成分ｂ）を機械的に混合（すなわち、例えば、成分ａ）およびｂ）を一緒に同じ押出する、成分ａ）および成分ｂ）の溶液を混合し、次いで溶媒を除去する）ことによるか、または反応器ブレンド（すなわち、この場合、組成物を１以上の反応器中で直接製造し、機械的ブレンドの必要がない）よるかのいずれかで得ることができる。
【００４１】
本発明の組成物を一連の２以上の反応器中で直接製造するとき、成分ｂ）がシングルサイト系触媒を使用することにより製造され、成分ａ）が、ＭｇＣｌ２に担持されたチタン系触媒を使用することによりもしくは上述したシングルサイト系触媒を使用するかのいずれかで製造できることを考慮して、異なるプロセスが可能である。
【００４２】
例えば、成分ａ）を上述した方法にしたがって１基以上の反応器を使用することによる第１工程、次いで、第２工程で、重合混合物を第２反応器に、もしくは、一連の第２群の反応器に供給でき、ここで、成分ｂ）を得る。
【００４３】
次の実施例は例証の目的であり、本発明の範囲を制限することを意図していない。
【実施例】
【００４４】
１３ＣＮＭＲ分析
１３ＣＮＭＲスペクトルを、ＤＰＸ−４００スペクトロメータを用い、１２０℃でフーリエ変換モード、１００．６１ＭＨｚで操作して得た。ｍｍｍｍＢＢＢＢペンタドの２Ｂ２炭素のピーク（C. J. Carman, R. A. Harrington, C. E. Wilkes, Macromolecules 1977, 10, 535にしたがう用語）は、２７．７３における内部標準として使用した。試料を、１２０℃の１，１，２，２−テトラクロロエタン−ｄ２中に８％ｗｔ／ｖ濃度で溶解させた。パルスおよびＣＰＤ（ＷＡＬＴＺ  １６）間の９０°パルス、１５秒の遅れを用い、１Ｈ−１３Ｃ結合を除いて各スペクトルを得た。約１５００トランジエントを、６０００Ｈｚのスペクトルウィンドウを使用して３２Ｋデータ点で貯蔵した。
【００４５】
１−ブテン／高級オレフィンコポリマー類の組成物を下記のようにしてＳαα炭素を使用して算出した：
ＸＸ＝（Ｓαα）ＸＸ／ΣＳαα
ＢＸ＝（Ｓαα）ＢＸ／ΣＳαα
ＢＢ＝（Ｓαα）ＢＢ／ΣＳαα
ここで、Ｂは１−ブテンであり、Ｘはより高級のオレフィンである。
【００４６】
１−オクテンおよびブテンのモル分率としての総量を下記の関係を使用して算出する：
［Ｘ］＝ＸＸ＋０．５ＢＸ
［Ｂ］＝ＢＢ＋０．５ＢＸ。
【００４７】
１−ブテン／１−オクテンコポリマー類の１３ＣＮＭＲの割り当てを、表Ａに、式(a)に示した炭素ラベルを用いて報告する。
【００４８】
【化６】
2011515518.tif 000008
【００４９】
【表２】
2011515518.tif 000009
【００５０】
熱分析
ポリマー類の融点および相対溶融エンタルピー（ＴｍＩ、ＴｍＩＩ、ΔＨｆＩ、ΔＨｆＩＩ）を、Ｎ２流れ雰囲気中で走査を行うＰｙｒｉｓ  １  ソフトウエアーを装備したＰｅｒｋｉｎ  Ｅｌｍｅｒ  ＤＳＣ−１熱量計を用いる示差走査熱量計（ＤＳＣ）により測定した。ＤＳＣ装置は、要求精度で基底線を決定するのに特に注意を払いインジウムおよび亜鉛融点で予め較正した。熱量検討のための試料の製造は、カッターを使用して小片に切断することにより行った。各ＤＳＣるつぼ中の試料の重量を、６．０±０．５ｍｇに保った。
【００５１】
コポリマーの融点を得るために、秤量した試料をアルミニウム製パン中に密封し、１０℃／分の速度で１８０℃まで加熱した。試料を１８０℃に５分間維持して総ての結晶質を完全に溶融させ、次いで、１０℃／分の速度で−２０℃に冷却した。−２０℃に２分間放置後、試料を、１０℃／分の速度で１８０℃まで２度目の加熱をした。
【００５２】
高圧（２０００バール）・室温のオートクレーブ中で、１０分間エージングをし、次いで少なくとも２４時間２３℃でエージングした高圧成形試料について、第１加熱ＤＳＣ実験における融点（ＴｍＩ）および相対溶融エンタルピーを検出した。ガラス転移点も、１０℃／分の速度で−９０℃〜１８０℃の第２加熱実験におけるＤＳＣ分析から検出した。各ＤＳＣるつぼ中の試料の重量を、１２．０±１．０ｍｇに保った。転移の屈曲点の値をＴｇとして採用した。
【００５３】
応力−歪み
国際標準ＩＳＯ  ５２７／１に準拠した機械試験装置（ＩＮＳＴＲＯＮ  ４３０１）を用いて機械的試験を行った。
【００５４】
５分間圧縮下融点（２００℃）を超える温度で試料を加熱し、次いで、溶融物を３０℃／分の冷却速度で室温に冷却することにより、圧縮成形試料を作成した。機械的試験実施前に、これらの圧縮成形試料を、高圧（２０００バール）・室温のオートクレーブ（水中）中で１０分間エージングをし、次いでさらに２４時間２３℃でエージングした。３０ｍｍ長さ、５ｍｍ幅および２ｍｍ厚さの長方形試験標本を、軸方向に室温で５００ｍｍ／分の速度で破断するまで引っ張り、応力−歪み曲線を集めた。各試料について、６応力−歪み曲線を集め、平均を取った。このようにして、降伏応力、降伏点伸び、破断点応力および破断点伸びを測定した。
【００５５】
永久伸び計算
５分間圧縮下融点（２００℃）を超える温度で試料を加熱し、次いで、溶融物を３０℃／分の冷却速度で室温に冷却することにより、圧縮成形試料を作成した。引張測定実施前に、これらの圧縮成形ブテンコポリマーを、高圧（２０００バール）・室温のオートクレーブ（水）中で１０分間エージングをし、次いでさらに２４時間２３℃でエージングした。ＩＳＯ  ２２８５法に準拠して永久伸び値を測定した。５０ｍｍ長さ、２ｍｍ幅および２ｍｍ厚さの長方形試験標本を、軸方向に最初の長さＬ０から長さＬｆ＝２Ｌ０まで、すなわち、伸びε＝［Ｌｆ−Ｌ０／Ｌ０］＊１００＝１００％（変形速度は一定ではないが高い）引っ張り、この伸びを１０分間保ち、次いで、引張を除き、緩和試験標本Ｌｒの最終長さを１０分後測定した。次の式：ｔｓ（ε）＝［（Ｌｒ−Ｌ０）／Ｌ０］＊１００  を使用して永久伸びを算出した。永久伸び値は２回測定の平均である。
【００５６】
ＤＭＴＡ
引張弾性率（２３℃時）を、液体窒素冷却用アクセサリー装置を備えたＤＭＴＡ．Ｓｅｉｋｏ  ＤＭＳ  ６１００を使用して加熱速度２℃／分および振動数１Ｈｚで測定した。圧縮成形プラークを５０ｘ６ｘ１ｍｍの寸法に切断することにより試験標本を作成した。調査温度範囲は、−８０℃から軟化点だった。
【００５７】
触媒製造
ＷＯ０１／４７９３９号公報にしたがって、ジメチルシランジイル｛（１−（２，４，７−トリメチルインデニル）−７−（２，５−ジメチル−シクロペンタ［１，２−ｂ：４，３−ｂ’］−ジチオフェン）｝ジルコニウムジクロリド（Ａ１）を調製した。メチルアルモキサン（ＭＡＯ）を、Ａｌｂｅｍａｒｌｅにより３０％ｗｔ／ｗｔトルエン溶液として供給し、そのまま使用した。トリイソブチルアルミニウム（（ＴＩＢＡ）を、クロンプトン社より純化学品として供給され、無水シクロヘキサンで約１００ｇ／リットルに希釈した。総ての化学品は標準的なＳｃｈｌｅｎｋ技術を使用して取り扱った。
【００５８】
触媒溶液（Ａｌｔｏｔ／Ｚｒ＝４００モル、シクロヘキサン／トルエン中ＡｌＭＡＯ／Ｚｒ＝２６７モル／モル）の調製
２２ｍｇのＡｌを室温で窒素雰囲気下、磁気攪拌機を備えた、５０ｍｌのＳｃｈｌｅｎｋフラスコ中に装填した。ＭＡＯ  Ａｌｂｅｍａｒｌｅ３０％トルエン溶液とＴＩＢＡシクロヘキサン溶液の混合物１６．２ｍｌ（２５．３ｇＡｌｔｏｔ／Ｌ；ＭＡＯ／ＴＩＢＡ＝２／１モル）を室温で窒素雰囲気下、Ａｌ（ＡｌＭＡＯ／Ｚｒ＝２６７；ＡｌＴＩＢＡ／Ｚｒ＝１３３、Ａｌｔｏｔ／Ｚｒ＝４００）を含有するＳｃｈｌｅｎｋフラスコ中に加えた。得られた澄明橙赤色溶液（Ａｌ濃度は１．３６ｍｇ／ｍＬ）を、室温で１〜２時間撹拌し、そのまま重合に使用した。
【００５９】
重合試験
機械攪拌機および３５ｍｌステンレス鋼製バイアルを備え、温度制御のためのサーモスタットを備えた、ジャケット付き４．４リットルのステンレス鋼製オートクレーブ中で、下記の手順を使用して重合試験を行った。重合実験の前に、オートクレーブを１ＭのＡｌ（ｉ−Ｂｕ）３ヘキサン溶液を用いて洗浄し、窒素流中７０℃で乾燥させることにより浄化した。続いて、ＭＡＯ／ＴＩＢＡ＝２／１モルのトルエン／シクロヘキサンの２５．３ｇ（Ａｌｔｏｔ）／Ｌ溶液（４ミリモルのＡｌに相当）アリコットおよび１１２２ｇの１−ブテンを室温でオートクレーブ中に装填し、次いで、サーモスタットを７０℃に設定した。５ｍＬのシクロヘキサンで希釈した、触媒／助触媒混合物（１．９７ｍｇメタロセン／ｍＬ溶液）を含有する、上記で調製した触媒系２．８ｍＬをステンレス鋼製バイアル中に装填し、窒素加圧によりオートクレーブに注入した。２０分間、一定温度で重合を行った。この後、ステンレス鋼製バイアルを介し窒素加圧により、３００ｇの１−オクテンをオートクレーブ中に注入し、１時間一定温度で重合を行った。次いで、撹拌を中断し、オートクレーブ中の圧力を窒素で２０バール−ｇまで上げ、底部排出バルブを開放し、水を含有する加熱した鋼製タンク中にポリマー／モノマー混合物を排出し、１０分間蒸気流で処理した。タンク加熱器のスイッチをオフにし、０．５バール−ｇの窒素流を供給して水を除去した。鋼製タンクを最終的に開放し、湿ったポリマーを集め、１夜、減圧下オーブン中８５℃で乾燥させた。重合結果を表１に示した。
【００６０】
成分ａ）および成分ｂ）の特性を分析するために、２種の別の重合実験を行い、実施例１で製造したものに匹敵するホモポリマー成分ａ）およびコポリマー成分ｂ）の製造を行い、さらに、組成物の同じモル含量のコモノマーを有する１−オクテンコポリマーを製造した。下記の手順に従い重合実験を行った。
【００６１】
重合試験
機械攪拌機および３５ｍｌステンレス鋼製バイアルを備え、温度制御のためのサーモスタットを備えた、ジャケット付き４．４リットルのステンレス鋼製オートクレーブ中で、下記の手順を使用して重合試験を行った。重合実験の前に、オートクレーブを１ＭのＡｌ（ｉ−Ｂｕ）３ヘキサン溶液を用いて洗浄し、窒素流中７０℃で乾燥させることにより浄化した。続いて、スキャベンジャー（４ミリモルのＡｌに相当するＭＡＯ／ＴＩＢＡ＝２／１モルのトルエン／シクロヘキサンの２５．３ｇ（Ａｌｔｏｔ）／Ｌ溶液の量）および次いで所望量（表１）のブテンおよびオクテンをオートクレーブ中に室温で装填した。次いで、オートクレーブを７０℃の重合温度に温度設定した。触媒／助触媒混合物を含有する溶液をステンレス鋼製バイアルを介して窒素圧力によりオートクレーブに注入した。モノマーを供給しないで、１時間、一定温度で重合を行った。
【００６２】
次いで、撹拌を中断し、オートクレーブ中の圧力を窒素で２０バール−ｇまで上げ、底部排出バルブを開放し、水を含有する加熱した鋼製タンク中にポリマー／モノマー混合物を排出し、１０分間蒸気流で処理した。タンク加熱器のスイッチをオフにし、０．５バール−ｇの窒素流を供給して水を除去した。鋼製タンクを最終的に開放し、湿ったポリマーを集め、１夜、減圧下オーブン中８５℃で乾燥させた。重合結果を表１に示した。
【００６３】
【表３】
2011515518.tif 000010
【００６４】
上記例で得られたコポリマー類を分析した。
熱分析
上述した手順に従い熱分析を行った。表２に結果を示す
【００６５】
【表４】
2011515518.tif 000011
【００６６】
機械的分析
上述した手順に従い応力−歪み、永久伸びおよび引張弾性率測定を行った。機械的分析の結果を表３に示す。
【００６７】
【表５】
2011515518.tif 000012
【００６８】
本発明の組成物の永久伸びは１８％だったのに対し、同種および同量のコモノマーを有する例２のコポリマーの永久伸びは４５％だった。
【国際調査報告】
2011515518.tif 000013
2011515518.tif 000014
2011515518.tif 000015